ВКЛАДНАЯ ГИГИЕНИЧЕСКАЯ СТЕЛЬКА ДЛЯ ОБУВИ

Полезная модель относится к легкой промышленности, в частности, к обувному производству, и может найти применение при изготовлении вкладных стелек для рабочей, повседневной, спортивной и специальной обуви.
Известна вкладная стелька для обуви по патенту РФ №2045923 (опубл. 1995 г.), содержащая три скрепленных между собой слоя, верхний из которых выполнен из гидрофильного материала (в частности, синтепона), а средний слой содержит полости, заполненные гранулированным оксидом алюминия, с расположенным в его порах хлоридом кальция, при этом полости среднего слоя выполнены сквозными и сообщающимися между собой. Недостатком указанного решения являются невысокие ортопедические, теплоизоляционные и антибактериальные показатели стелек.
Известен материал по патенту РФ на изобретение №2060705 «Стелька для обуви» (опубл. 1996 г.), представляющей собой плоскую основу, имеющей контур подошвы обуви, выполненной из эластичного пеноматериала - синтетического латекса. Недостатком известного решения является отсутствие конкретной рецептуры эластичного пеноматериала, обеспечивающего необходимые функциональные показатели изделия, в частности, ортопедические, теплоизоляционные и антибактериальные свойства.
Известен материал, используемый, в частности, для изготовления вкладных стелек для обуви по патенту США №6139795 (опубл. 2000 г.), представляющий собой открытопористый наполненный пластифицированный пенополиолефин (в частности, на основе высокомолекулярного полиэтилена) с размером пор 1 мкм, при этом в качестве наполнителя использован диоксид кремния в количестве 50-65% мас.; кроме того, в указанный материал после его формования может быть введен антибактериальный агент, который заполняет открытые поры поверхностного слоя стельки. Недостатком известного решения являются отсутствие ортопедических свойств материала и невысокая продолжительность антибактериального эффекта вследствие достаточного быстрого насыщения открытых пор поверхности стельки влажными выделениями и химического связывания ими антибактериального препарата.
Известны стельки из химически сшитого пенополиэтилена, выпускаемые на российском рынке под торговыми марками «Изофоум» и «Пенолон» (информация представлена на сайтах ИНТЕРНЕТ соответственно http://stroyhelp.com. и www.penolon.ru от 09.11.2008 г.). Недостатком известных решений является отсутствие точной рецептуры химически сшитого пенополиэтилена, предусматривающей введение целевых добавок, позволяющей достичь высоких физико-механических и гигиенических свойств используемого химически сшитого пенополиэтилена.
Наиболее близким решением к заявляемому является материал «Вердани», представляющий собой химически сшитый пенополиэтилен, используемый в производстве ортопедических и мягких стелек (информация представлена на сайте http://verdani.com от 15.10.2008 г.). Недостатком прототипа является отсутствие точного соотношения компонентов, используемых для приготовления химически сшитого пенополиэтилена, приводящее к различной степени сшивки используемого полимера, а также отсутствие целевых композиционных добавок, что в совокупности снижает ортопедические, теплоизоляционные и гигиенические показатели изделия.
Суть полезной модели заключается в следующем.
Технической задачей, на решение которой направлена данная полезная модель, является разработка материала вкладной гигиенической стельки с высокими ортопедическими, теплоизоляционными и антибактериальными свойствами.
Техническим результатом заявляемой полезной модели является повышение антибактериальных свойств вкладной гигиенической стельки и сохранение указанных свойств в течение длительного времени, а также улучшение ее ортопедических показателей.
Применение химически сшитого пенополиэтилена в качестве материала вкладной гигиенической стельки для обуви обусловлено высокими упругоэластичными свойствами указанного полимера, в результате чего происходит амортизация и смягчение нагрузки на суставы при ходьбе. Указанный пеноматериал имеет закрытопористую структуру, что способствует низкому водопоглощению и сохранению высоких теплоизоляционных свойств. Кроме того, безусловными преимуществами заявленного химически сшитого пенополиэтилена является его свойство химической стойкости по отношению к различным моющим средствам, антибактериальным и дезинфицирующим препаратам, а также его способность изменять форму в результате термоформования, что дает неограниченные возможности при конструировании сложных ортопедических изделий.
Указанный технический результат достигается за счет применения в качестве материала, из которого изготовлена стелька в виде плоской основы, имеющей контур подошвы обуви, химически сшитого пенополиэтилена, содержащего антибактериальный агент и диоксид кремния, полученный взаимодействием (мас.ч.): полиэтилена высокого давления - 100; газообразующего агента - азодикарбонамида - 1,7-2,7; сшивающего агента (органической перекиси) - бис(дитрет-бутилпероксиизопропил)бензола) - 0,80-1,7, активаторов разложения газообразующего агента - стеарата цинка - 1,0-2,0; оксида цинка - 0,3-1,0 и содержащий диоксид кремния в количестве 2,0-4,0 и в качестве антибактериального препарата тербинафин гидрохлорид в количестве 1,0-2,0. При частном случае реализации полезной модели для возможности улучшения ортопедических свойств стелька обрабатывается термоформованием для получения изделия необходимой конфигурации.
Достижение технического результата обусловлено синергетическим эффектом, возникающим в результате взаимодействия диоксида кремния и тербинафин гидрохлорида, взятых в заявленных соотношениях. Кроме того, учитывая высокие ортопедические (упругоэластические) свойства химически сшитого пенополиэтилена, антибактериальный препарат, распределенный по всей его массе в указанном количестве, медленно высвобождается из толщи материала стельки под давлением веса тела в течением 4-6 месяцев, мигрируя на ее поверхность, увеличивая таким образом длительность антибактериального эффекта.
На фигуре показана вкладная гигиеническая стелька для обуви.
Заготовку заявляемой стельки получают приготовлением пенообразующей композиции химически сшитого пенополиэтилена путем смешивания в расплаве полиэтилена высокого давления композиции следующего состава (мас.ч.): полиэтилен высокого давления - 100; азодикарбонамид - (1,7-2,7); бис(дитрет-бутилпероксиизопропил)бензол) 0,8-1,7, тербинафин гидрохлорид - 1,0-2,0; стеарат цинка - 1,0-2,0; оксид цинка - 0,3-1,0 и диоксид кремния - 2,0-4,0 с последующим ее гранулированием и прессованием пенообразующей композиции, вспениванием после открытия прессформы и получением листа химически сшитого пенополиэтилена заданной толщины. Из полученного листа известными методами вырезают (вырубают) стельки в виде плоской основы, имеющей контур подошвы обуви, необходимого размера и формы. Для улучшения ортопедических свойств полученную стельку подвергают термоформованию в соответствующей форме при температуре 160-180°С с получением стельки с необходимыми контурами и рельефами.
3
Полученный химически сшитый пенополиэтилен для изготовления гигиенических стелек для обуви имеет показатели плотности 120-220 кг/м, относительной остаточной деформации при сжатии на 50% за 72 часа: через 0,5 часа - 12,0-20,0%, через 1 час - 11,0-18,0%, через 5 часов - 8,0-15,0%; напряжение сжатия на 25% - 200-300 КПа, на 50% - 400-500 КПа; нетоксичен, обладает ярко выраженной антимикотической активностью.
Проведенные клинические испытания показали следующие данные испытаний длительности антибактериального эффекта заявляемой стельки (антибактериальный эффект оценивался по появлению и росту культуры грибов T.rubrum, Т.ventagrophytes var interdigitable и E.flocossum).
Пример 1. Рецептура пеноматериала стельки (мас.ч.): полиэтилен высокого давления - 100; азодикарбонамид - 1,7; бис(дитрет-бутилпероксиизопропил)бензол) - 0,8; тербинафин гидрохлорид - 1,0; стеарат цинка - 1,0; оксид цинка - 0,3; диоксид кремния - 2,0. Срок продолжительности антибактериального эффекта стельки - 4 месяца.
Пример 2. Рецептура пеноматериала стельки (мас.ч.): полиэтилен высокого давления - 100; азодикарбонамид - 2,2; бис(дитрет-бутилпероксиизопропил)бензол) - 1,2; тербинафин гидрохлорид - 1,50; стеарат цинка - 1,35; оксид цинка - 0,6; диоксид кремния - 3,2. Срок продолжительности антибактериального эффекта стельки - 5 месяцев.
Пример 3. Рецептура пеноматериала стельки (мас.ч.): полиэтилен высокого давления - 100; азодикарбонамид - 2,7; бис(дитрет-бутилпероксиизопропил)бензол) - 1,7; тербинафин гидрохлорид - 2,0; стеарат цинка - 2,0; оксид цинка - 1,0; диоксид кремния - 4,0. Срок продолжительности антибактериального эффекта стельки - 6 месяцев.
Вкладные гигиенические стельки для обуви, состоящие из плоской основы, имеющей контур обуви, изготовленные из описанного выше материала на основе химически сшитого пенополиэтилена, снижают усталость, болевые ощущения в стопах, имея продолжительный антибактериальный эффект, значительно снижают риск появления микозов стоп.
Библиографические данные
1. Патент РФ №2045923 (опубл. 1995 г.).
2. Патент РФ №2060705 (опубл. 1996 г.).
3. Патент США №6139795 (опубл. 2000 г.).
4. Сайт ИНТЕРНЕТ http://stroyhelp.com. (информация от 9.11.2008 г.).
5. Сайт ИНТЕРНЕТ www.penolon.ru (информация от 9.11.2008 г.).
6. Сайт ИНТЕРНЕТ: http://verdani.com от 15.10.2008 г. (прототип).